(57)【要約】 【課題】  可視光線以上の波長を持つ光線の透過率を低下させることなく、紫外線を透過させにくいようにして、栽培地の保温性を向上させると共に、害虫が進入又は繁殖するのを防止しうる、農業用ハウスに用いる合成樹脂製フィルムを提供する。【解決手段】  この合成樹脂製フィルムは、合成樹脂製フィルム本体１表面に塗工層２が設けられてなる。塗工層２中には白色顔料が均一に分散されている。白色顔料は白色顔料本体表面が合成樹脂膜によって被覆されている。白色顔料本体はルチル型二酸化チタンである。白色顔料本体の多くは、一次粒子径が２０〜５０ｎｍである。また、白色顔料を、合成樹脂製フィルム本体中に均一に分散させることにより、農業用ハウスに用いる合成樹脂製フィルムとすることもできる。また、塗工層２の表面にさらに合成樹脂製フィルム本体が積層接着されていてもよい。【選択図】  図１
2017158461.tif 000002
【特許請求の範囲】
【請求項１】
合成樹脂製フィルム本体表面に塗工層が設けられてなり、該塗工層中には白色顔料が均一に分散されており、該白色顔料は白色顔料本体表面が合成樹脂膜によって被覆されており、該白色顔料本体はルチル型二酸化チタンであって、その一次粒子径の大きさは２０〜５０ｎｍのものが主体であることを特徴とする農業用ハウスに用いる合成樹脂製フィルム。
【請求項２】
合成樹脂製フィルム本体中に、白色顔料が均一に分散されており、該白色顔料は白色顔料本体表面が合成樹脂膜によって被覆されており、該白色顔料本体はルチル型二酸化チタンであって、その一次粒子径の大きさは２０〜５０ｎｍのものが主体であることを特徴とする農業用ハウスに用いる合成樹脂製フィルム。
【請求項３】
塗工層表面に更に合成樹脂製フィルム本体が積層接着されている請求項１記載の農業用ハウスに用いる合成樹脂製フィルム。
【請求項４】
積層接着が接着剤層を介してなされている請求項３記載の農業用ハウスに用いる合成樹脂製フィルム。
【発明の詳細な説明】
【技術分野】
【０００１】
本発明は、農業用ハウス（農業用トンネルを含む。通称、ビニールハウス或いはビニールトンネルと呼ばれている。）に用いる合成樹脂製フィルムに関し、特に冬場に用いるのに適した合成樹脂製フィルムに関するものである。
【背景技術】
【０００２】
農業用ハウスは、栽培地の保温や雨よけのために広く用いられている。農業用ハウスに用いる合成樹脂製フィルムとしては、保温性の良好なものが選択され、一般的にポリ塩化ビニル製フィルムやポリオレフィン製フィルム等が用いられている。この合成樹脂製フィルムの光線透過率を低下させずに、更に保温性を向上させるために、合成樹脂製フィルムの片面に透明な塗工層を設けることが行われている（特許文献１）。
【０００３】
【特許文献１】特開平９−５１７２２号公報
【発明の概要】
【発明が解決しようとする課題】
【０００４】
本発明の課題は、可視光線以上の波長を持つ光線の透過率を低下させることなく、紫外線を透過させにくいようにして、栽培地の保温性を向上させると共に、害虫が進入又は繁殖するのを防止しうる、農業用ハウスに用いる合成樹脂製フィルムを提供することにある。
【課題を解決するための手段】
【０００５】
本発明は、合成樹脂製フィルム本体の表面に、特定の塗工層を設けることにより、上記した課題を解決したものである。すなわち、本発明は、合成樹脂製フィルム本体表面に塗工層が設けられてなり、該塗工層中には白色顔料が均一に分散されており、該白色顔料は白色顔料本体表面が合成樹脂膜によって被覆されており、該白色顔料本体はルチル型二酸化チタンであって、その一次粒子径の大きさは２０〜５０ｎｍのものが主体であることを特徴とする農業用ハウスに用いる合成樹脂製フィルムに関するものである。また、合成樹脂製フィルム本体中に、白色顔料が均一に分散されており、該白色顔料は白色顔料本体表面が合成樹脂膜によって被覆されており、該白色顔料本体はルチル型二酸化チタンであって、その一次粒子径の大きさは２０〜５０ｎｍのものが主体であることを特徴とする農業用ハウスに用いる合成樹脂製フィルムに関するものである。
【０００６】
本発明で用いる合成樹脂製フィルム本体としては、従来公知のものが用いられ、具体的には、ポリ塩化ビニルフィルム、ポリオレフィン製フィルム又はポリエステル製フィルム等が用いられる。また、合成樹脂製フィルムの厚みは、１０〜１００μｍ程度のものが用いられる。
【０００７】
合成樹脂製フィルム本体表面には、塗工層が設けられている。塗工層は、白色顔料が分散されてなる樹脂で構成されている。すなわち、白色顔料が分散されてなる塗料を塗工して設けられたものである。塗料中の樹脂としては、従来公知の任意の樹脂を用いうるが、特に酢酸ビニル、塩化ビニル又は酢酸ビニル−塩化ビニル共重合体などを用いるのが好ましい。また、塗料中の溶剤としても、従来公知の各種有機溶剤を用いうるが、特にケトン類などを用いるのが好ましい。塗料を構成する白色顔料と樹脂との重量比は、任意ではあるが、概ね等量であるか又は白色顔料が若干多い方が好ましい。また、塗料中の溶剤は、所望の粘度となるよう適宜配合される。
【０００８】
本発明で用いる白色顔料は、白色顔料本体と、この本体表面に被覆された合成樹脂膜とよりなる。白色顔料本体としては、ルチル型二酸化チタンが用いられる。ルチル型以外の二酸化チタン、たとえばアナターゼ型の二酸化チタンを用いると、赤外線透過性が低下するので、好ましくない。また、このルチル型二酸化チタンは、紫外線を良好に散乱させるもので、紫外線を透過させにくいものである。
【０００９】
本発明で用いる白色顔料本体の多くは、２０〜５０ｎｍの一次粒子径を持つものが採用される。白色顔料本体の多くが、５０ｎｍを超える一次粒子径を持つものであると、赤外線透過性が低下し、農業用ハウス内の栽培地の保温性が低下するので好ましくない。なお、２０ｎｍ未満の一次粒子径を持つ白色顔料本体は、合理的に製造しにくく実用的ではない。ここで、白色顔料本体の一次粒子径は、走査型電子顕微鏡（株式会社日立製作所製「Ｓ−２１００Ｂ」）を用いて測定されるものである。
【００１０】
白色顔料本体表面には合成樹脂膜が被覆されている。合成樹脂膜で被覆することにより、白色顔料が凝集しにくくなり、分散性が良好となるので、可視光線及び赤外線も透過しやすくなると考えられる。合成樹脂膜を形成している合成樹脂としては、任意の合成樹脂を用いることができるが、具体的には、酢酸ビニル樹脂、塩化ビニル樹脂、酢酸ビニル−塩化ビニル共重合体樹脂などを使用するのが好ましい。
【００１１】
白色顔料本体表面を合成樹脂膜で被覆するには、加熱溶融させた酢酸ビニル−塩化ビニル共重合体などの合成樹脂に、白色顔料本体を分散させ、その後、合成樹脂を冷却固化すればよい。また、グリコールなどの溶剤に合成樹脂を溶解させ、ここに白色顔料本体を分散させ、その後、溶剤を乾燥除去すればよい。白色顔料本体と合成樹脂膜との重量比は任意ではあるが、概ね、白色顔料本体：合成樹脂膜＝８０〜６０：２０〜４０であるのが好ましい。
【００１２】
本発明に係る農業用ハウスに用いる合成樹脂製フィルムは、合成樹脂製フィルム本体に塗工層を設けたものであるが、塗工層を設けずに、合成樹脂製フィルム本体中に前記した白色顔料を分散させておいてもよい。すなわち、合成樹脂フィルム本体を作成する前の合成樹脂ペレット中に、前記した白色顔料を添加し均一に混合した後、押出加工等の方法で合成樹脂製フィルム本体を製造すれば、合成樹脂製フィルム本体中に白色顔料が均一に分散されてなる農業用ハウスに用いる合成樹脂製フィルムを得ることができる。
【００１３】
合成樹脂製フィルム本体に塗工層を設けた農業用ハウスに用いる合成樹脂製フィルムの具体的態様としては、図１乃至図３に示した態様のものが挙げられる。図１は、合成樹脂製フィルム本体１の表面に塗工層２を設けたもので、一番単純なものである。図２は、図１の塗工層２の表面に更に合成樹脂製フィルム本体１を設けたものである。かかる合成樹脂製フィルムは、フィルムの厚さが厚くなり、保温性により優れたものとなる。図３は、図１の塗工層２の表面に接着剤層３を設け、この接着剤層３によって合成樹脂製フィルム本体１を積層接着したものである。かかる合成樹脂製フィルムは、フィルムの厚さが厚くなると共に、合成樹脂製フィルム本体１同士が強く接着し、保温性及び耐久性に優れたものとなる。
【００１４】
本発明に係る農業用ハウスに用いる合成樹脂製フィルムは、木材又は鋼材等よりなる躯体を被覆して外壁となるようにして用いられる。特に、本発明に係る合成樹脂製フィルムは、保温性に優れているため、冬場における農業用ハウスの外壁として好適である。
【発明の効果】
【００１５】
本発明に係る農業用ハウスに用いる合成樹脂製フィルムは、赤外線の透過性に優れており、栽培地の保温に好適である。また、可視光線の透過性にも優れているため、作物の生育にも悪影響が少ない。さらに、紫外線を透過しにくいため、農業用ハウス内において、紫外線を好む害虫の進入や繁殖を防止することができ、作物に害虫が付いて生育不良になるのを防止しうるという効果をも奏する。
【実施例】
【００１６】
実施例
［白色顔料の準備］
酢酸ビニル−塩化ビニル共重合体４５重量部をロール分散機上で加熱溶融させ、そこに、その多くが一次粒子径２０〜５０ｎｍであるルチル型二酸化チタン５５重量部を添加して分散させて、平均粒径２００ｎｍ程度の白色顔料を得た。
【００１７】
［塗料の準備］
前記白色顔料４５ｇを、塩化ビニル系樹脂４０ｇをシクロヘキサノン２００ｇに溶解させた樹脂溶液に添加して、１時間、塗料分散機で混合分散させて、塗料を得た。
【００１８】
［農業用ハウスに用いる合成樹脂製フィルムの製造］
合成樹脂製フィルム本体である、厚さ１２μｍの透明ポリエステルフィルムの表面に、前記塗料をバーコーター♯６で塗布して、ポリエステルフィルム表面に塗工層が設けられた合成樹脂製フィルムを得た。
【００１９】
比較例
合成樹脂製フィルム本体である、厚さ１２μｍの透明ポリエステルフィルムに塗工層を設けることなく、そのまま農業用ハウスに用いる合成樹脂製フィルムとした。
【００２０】
実施例及び比較例で得られた合成樹脂製フィルムの光線透過率を、日本分光株式会社製の分光光度計「Ｖ−５７０」を用いて測定した。各波長における透過率は、以下の表１のとおりであった。
【００２１】
［表１］
━━━━━━━━━━━━━━━━━━━━━━━━━━━━━━
波長（ｎｍ）              透    過    率    （％）                                                ━━━━━━━━━━━━━━━━━━━
実施例              比較例
━━━━━━━━━━━━━━━━━━━━━━━━━━━━━━
２４００              ８０．４５          ７６．４５
２２００              ９１．５５          ８５．５１
２０００              ８４．８７          ８１．８０
１８００              ８５．８６          ９３．３１
１６００              ７９．１２          ８０．５１
１４００              ８５．６０          ８４．６２
１２００              ８７．９９          ８７．４６
１０００              ８６．５３          ８６．７９
８００              ８４．４５          ８９．５８
７００              ７９．３８          ８５．１８
６５０              ７６．３３          ８３．６９
６００              ７２．７９          ８３．０２
５５０              ６９．２２          ８２．４１
５００              ６２．３９          ８１．５７
４５０              ５２．７７          ８０．３１
４００              ３５．０８          ７８．６０
３９０              ２９．１９          ７７．８７
３８０              ２２．１６          ７６．８７
３７０              １５．４８          ７６．１５
３６０                ８．７９          ７５．３８
３５０                ４．５９          ７４．１３
３４０                １．５３          ７２．７１
３３０                ０．３６          ７１．０１
３２０                ０．０７          ６３．５９
３１０                ０．００            ８．８６
━━━━━━━━━━━━━━━━━━━━━━━━━━━━━━
【００２２】
表１の結果から明らかなとおり、実施例に係る合成樹脂製フィルムは、赤外線領域では比較例に係る合成樹脂製フィルムと同等又はそれ以上の透過率であり、栽培地は良好に保温されるものと認められる。また、可視光線領域では、実施例に係る合成樹脂製フィルムの方が比較例に係る合成樹脂製フィルムよりも透過率が若干劣るが、作物の生育には支障がない程度のものであると認められる。さらに、紫外線領域においては、実施例に係る合成樹脂製フィルムは比較例に係る合成樹脂製フィルムに比べて、紫外線をほとんど透過させず、害虫の進入及び繁殖を防止しうるものと認められる。よって、実施例に係る合成樹脂製フィルムを農業用ハウスに用いると、特に冬場における保温性に優れ、害虫からの被害を防止しうるものと認められる。
【図面の簡単な説明】
【００２３】
【図１】本発明の一例に係る農業用ハウスに用いる合成樹脂製フィルムの模式的断面図である。
【図２】本発明の他の例に係る農業用ハウスに用いる合成樹脂製フィルムの模式的断面図である。
【図３】本発明の他の例に係る農業用ハウスに用いる合成樹脂製フィルムの模式的断面図である。
【符号の説明】
【００２４】
１    合成樹脂製フィルム本体
２    塗工層
３    接着剤層
【図１】
2017158461.tif 000003
【図２】
2017158461.tif 000004
【図３】
2017158461.tif 000005